(57)【特許請求の範囲】
【請求項１】
装飾面が表示面と後景面とからなるサーメット製装飾部材であって、前記表示面における算術平均粗さＲａが０．０３μｍ以下であり、前記後景面における算術平均粗さＲａが０．３５μｍ以上０．６５μｍ以下であり、前記後景面における粗さ曲線の最大山高さＲｐと、粗さ曲線の最大谷深さＲｖとの比であるＲｐ／Ｒｖが０．５以上１．５以下であることを特徴とするサーメット製装飾部材。
【請求項２】
前記後景面における粗さ曲線のスキューネスＲｓｋが−０．５以上０．２以下であることを特徴とする請求項１に記載のサーメット製装飾部材。
【請求項３】
請求項１または請求項２に記載のサーメット製装飾部材を用いてなる時計。
【請求項４】
請求項１または請求項２に記載のサーメット製装飾部材を用いてなる携帯端末機。
【請求項５】
請求項１または請求項２に記載のサーメット製装飾部材を用いてなる装身具。
【発明の詳細な説明】
【技術分野】
【０００１】
本発明は、サーメット製装飾部材ならびにこれを用いてなる時計、携帯端末機および装身具に関する。
【背景技術】
【０００２】
従来、金色や銀色を呈する装飾部材は、金、銀、合金または各種金属にメッキを施したものが用いられていたが、金、銀、合金あるいはメッキを施した装飾部材は、いずれも硬度が低いことから、硬質物質との接触により、表面に傷がつきやすいという問題があった。
【０００３】
このような問題を解決できる材料として、炭化チタン、窒化チタンや炭窒化チタンを主成分とするサーメット製の装飾部材が用いられており、例えば、算術平均粗さが０．０３μｍ以下となるように研磨した面は、光沢を有する面となり、需要者に高級感および高い美的満足感を与えるものとなっている。
【０００４】
そして、このようなサーメットを母材とした装飾部材において、任意の文字、数字や図形などを表示する手段として、母材の表面を研磨した後、文字等を表示させたい部分をマスクし、文字等を表示させたい部分以外にブラスト処理を施すという手段が知られている。
【発明の概要】
【発明が解決しようとする課題】
【０００５】
上述した手段を用いることにより、文字等を表示させたい部分は、高級感を有する面状態であり、文字等を表示させたい部分以外との表面粗さの差によって、文字等を識別することができるものとなる。しかしながら、近年においては、表示させたい文字等を際立たせることにより、需要者に高級感および高い美的満足感を与えることができるサーメット製装飾部材が求められている。
【０００６】
本発明は、上記要求を満たすべく案出されたものであり、表示させたい文字等を際立たせることにより、需要者に高級感および高い美的満足感を与えることができるサーメット製装飾部材ならびにこれを用いてなる時計、携帯端末機および装身具を提供することを目的とする。
【課題を解決するための手段】
【０００７】
本発明のサーメット製装飾部材は、装飾面が表示面と後景面とからなり、前記表示面における算術平均粗さＲａが０．０３μｍ以下であり、前記後景面における算術平均粗さＲａが０．３５μｍ以上０．６５μｍ以下であり、前記後景面における粗さ曲線の最大山高さＲｐと、粗さ曲線の最大谷深さＲｖとの比であるＲｐ／Ｒｖが０．５以上１．５以下であることを特徴とするものである。
【０００８】
本発明の時計、携帯端末機または装身具は、上記構成のサーメット製装飾部材を用いてなることを特徴とするものである。
【発明の効果】
【０００９】
本発明のサーメット製装飾部材およびこれを用いてなる時計、携帯端末機および装身具は、光沢を有する金色や銀色の色調を呈する表示面が際立つものであることから、需要者
に高級感および高い美的満足感を与えることができる。
【図面の簡単な説明】
【００１０】
【図１】本実施形態のサーメット製装飾部材の一例を示す、（ａ）は時計用の文字盤の正面図であり、（ｂ）は携帯端末機におけるキーの正面図であり、（ｃ）はリング（装身具）の斜視図である。
【発明を実施するための形態】
【００１１】
以下、本発明のサーメット製装飾部材の実施の形態について説明する。
【００１２】
図１は、本実施形態のサーメット製装飾部材の一例を示す、（ａ）は時計用の文字盤の正面図であり、（ｂ）は携帯端末機におけるキーの正面図であり、（ｃ）はリング（装身具）の斜視図である。
【００１３】
本実施形態のサーメット製装飾部材は、装飾面が表示面と後景面とからなり、表示面における算術平均粗さＲａが０．０３μｍ以下であり、後景面における算術平均粗さＲａが０．３５μｍ以上０．６５μｍ以下であり、前記後景面における粗さ曲線の最大山高さＲｐと、粗さ曲線の最大谷深さＲｖとの比であるＲｐ／Ｒｖが０．５以上１．５以下である。
【００１４】
なお、本実施形態における装飾面とは、装飾性が求められる面のことであり、露出しない、すなわち視認されない面は含まない。具体的には、図１（ａ）に示す例の時計用の文字盤および図１（ｂ）に示す例の携帯端末機におけるキーであれば、図示面が装飾面であり、裏面は装飾面ではない。また、身に付けることによって、視認されない面、例えば、図１（ｃ）のリングを指等に嵌めた際に露出しない面は装飾面ではない。
【００１５】
また、表示面とは、図１（ａ）〜（ｃ）の文字が記載されている面のことであり、それ以外の部分が後景面に当たり、図１（ａ）〜（ｃ）においては、表示面と後景面との色調差を示すため、それぞれに着色して図示している。
【００１６】
本実施形態のサーメット製装飾部材は、このような構成を満たしていることにより、光沢を有する金色や銀色の色調を呈する表示面が際立つこととなるため、需要者に高級感および高い美的満足感を与えることができる。
【００１７】
なお、このように、表示面が際立つこととなるのは、表示面と後景面とにおける算術平均粗さＲａが異なっていることに加え、後景面における粗さ曲線の最大山高さＲｐと、粗さ曲線の最大谷深さＲｖとの比であるＲｐ／Ｒｖが０．５以上１．５以下であることにより、光による色調のばらつきが小さいからである。
【００１８】
このように、本実施形態のサーメット製装飾部品は、特に、後景面の表面性状に特徴を有する。例えば、従来、ブラストの砥粒として一般的に用いられるガラスによるブラスト処理を行なうことによっても、後景面における算術平均粗さＲａを上述した範囲に調整することは可能である。しかしながら、ガラスでブラスト加工した面は、粗さ曲線の最大谷深さＲｖが大きな値となり、かつ、谷の深さのばらつきが大きいため、光による色調のばらつきが大きくなる。ガラスでブラスト加工した面におけるＲｐ／Ｒｖは、０．１〜０．２程度の値となる。
【００１９】
これに対し、本実施形態のサーメット製装飾部材は、後景面における粗さ曲線の最大山高さＲｐと、粗さ曲線の最大谷深さＲｖとの比であるＲｐ／Ｒｖが０．５以上１．５以下、すなわち、粗さ曲線の最大山高さＲｐと、粗さ曲線の最大谷深さＲｖとの差が小さいた
め、光による色調のばらつきが小さいのである。Ｒｐ／Ｒｖは、０．７５以上１．２５以下であることがさらに好適である。
【００２０】
なお、Ｒｐ／Ｒｖが０．５未満若しくは１．５を超えると、粗さ曲線の最大山高さＲｐ若しくは粗さ曲線の最大谷深さＲｖのいずれかの数値が対比して大きいということであることから、光による色調のばらつきが大きくなる。
【００２１】
ここで、後景面における算術平均粗さＲａの測定方法については、後景面を測定面とし、ＪＩＳ  Ｂ  ０６０１−２００１に準拠して触針式の表面粗さ計（例えば、AMETEK社製
Talysurf S4C）を用い、測定長さを４ｍｍ、カットオフ値を０．８ｍｍ、触針先端半径
を２μｍ、触針の走査速度を１ｍｍ／秒として測定する。
【００２２】
次に、後景面における粗さ曲線の最大山高さＲｐと、粗さ曲線の最大谷深さＲｖとの比であるＲｐ／Ｒｖの算出方法について説明する。まず、測定器としては、算術平均粗さＲａの測定と同様の表面粗さ計を用いる。そして、上述した条件で一方向につき測定を行なう。次に、先に測定した方向に直交する方向について、同様に測定を行なう。これにより、一方向における粗さ曲線の最大山高さＲｐおよび粗さ曲線の最大谷深さＲｖと、一方向に直交する方向における粗さ曲線の最大山高さＲｐおよび粗さ曲線の最大谷深さＲｖとを得る。そして、それぞれの平均値を、後景面における粗さ曲線の最大山高さＲｐおよび粗さ曲線の最大谷深さＲｖの値とし、これらの値を用いて、粗さ曲線の最大山高さＲｐの値を、粗さ曲線の最大谷深さＲｖの値で除することにより、Ｒｐ／Ｒｖを算出することができる。
【００２３】
また、本実施形態のサーメット製装飾部材においては、後景面における粗さ曲線のスキューネスＲｓｋが−０．５以上０．２以下であることが好適である。ここで、粗さ曲線のスキューネスとは、平均線を中心にして振幅分布曲線の上下対称性を定量的に表したものであり、後景面における粗さ曲線のスキューネスＲｓｋが−０．５以上０．２以下であるということは、上下対称性がよく、光による影響をさらに受けにくいため、光による色調のばらつきが小さく、光沢を有する金色や銀色の色調を呈する表示面がさらに際立つこととなるため、需要者により高い高級感および美的満足感を与えることができる。
【００２４】
なお、後景面における粗さ曲線のスキューネスＲｓｋについても、上述したのと同様に、ＪＩＳ  Ｂ  ０６０１−２００１に準拠して触針式の表面粗さ計（例えば、AMETEK社製
Talysurf S4C）を用いて測定することにより求めることができる。
【００２５】
そして、本実施形態のサーメット製装飾部材は、炭化チタン、窒化チタン、炭窒化チタン等を主成分とする焼結体からなり、主成分以外に、主成分からなる硬質結晶を結合する役割を担う、ニッケル、ニオブ、クロム、モリブデン、タングステン、コバルト等の少なくともいずれかを含むものである。
【００２６】
なお、主成分の化合物の同定は、Ｘ線回折装置（ＸＲＤ  例えば、BrukerAXS社製：D8 ADVANCE）を用いて測定すればよく、他の成分の存在については、走査型電子顕微鏡（Ｓ
ＥＭ）で観察し、付設のＥＤＳを用いることにより確認することができる。
【００２７】
次に、後景面における色調のばらつきは、次の方法によって確認することができる。測定には、分光測色計（旧ミノルタ社（製）ＣＲ−２２１またはその後継機種）を用い、ＪＩＳ  Ｚ  ８７２２−２０００に準拠して、ＣＩＥ１９７６Ｌ＊ａ＊ｂ＊色空間における明度指数Ｌ＊（以下、単にＬ＊と記載する場合がある。）の値、クロマティクネス指数ａ＊（以下、単にａ＊と記載する場合がある。）およびクロマティクネス指数ｂ＊（以下、単にｂ＊と記載する場合がある。）の値を求める。測定条件としては、光源をＣＩＥ標準
光源Ｄ６５とし、照明受光方式を条件ａ（（４５−ｎ）〔４５−０〕）、測定径を３ｍｍに設定して行なえばよい。
【００２８】
そして、後景面における少なくとも３カ所について測定を行ない、得られたＬ＊、ａ＊、ｂ＊の値を用いて、ΔＥ＝（（ΔＬ＊）２＋（Δａ＊）２＋（Δｂ＊）２）１／２により色調のばらつきを求めることができる。
【００２９】
ここで、Ｌ＊とは、色調の明暗を示す明度の指数であり、Ｌ＊の値が大きければ明るい色調ということであり、Ｌ＊の値が小さければ、暗い色調ということである。
【００３０】
また、ａ＊とは、色調の赤から緑の度合いを示す指数であり、ａ＊の値がプラス側に大きな値であれば赤色系の色調ということであり、ａ＊の値がマイナス側に大きな値であれば緑色系の色調ということである。
【００３１】
また、ｂ＊とは、色調の黄から青の度合いを示す指数であり、ｂ＊の値がプラス側に大きな値であれば黄色系の色調ということであり、ｂ＊の値がマイナス側に大きな値であれば青色系の色調ということである。
【００３２】
さらに、ａ＊およびｂ＊の絶対値は、色調の鮮やかさを示す指数でもあるため、ａ＊およびｂ＊絶対値が小さいときには鮮やかさが抑えられた渋い色調ということである。
【００３３】
そして、本実施形態のサーメット製装飾部材は、後景面におけるΔＥの値は、０．２５〜０．３５であり、色調のばらつきが小さいため、光沢を有する金色や銀色の色調を呈する表示面がさらに際立つこととなるため、需要者により高い高級感および美的満足感を与えることができる。なお、表示面におけるΔＥの値は、例えば０．２程度である。また、ブラストの砥粒として一般的に用いられるガラスによるブラスト処理を施した面のΔＥの値は、１．４程度であり、本実施形態のサーメット製装飾部材における後景面が、如何に色調のばらつきの小さいものであるかがわかる。
【００３４】
そして、本実施形態のサーメット製装飾部材は、図１（ａ）〜（ｃ）に示した時計用の文字盤、携帯端末機のキー、リング以外にも、表札や車のエンブレムなど、装飾的価値が求められる部品に好適に用いることができる。
【００３５】
次に、本実施形態のサーメット製装飾部材の製造方法の一例について説明する。
【００３６】
まず、炭化チタン、窒化チタン、炭窒化チタン等が主成分であり、主成分以外に、主成分からなる硬質結晶を結合する役割を担う、ニッケル、ニオブ、クロム、モリブデン、タングステン、コバルト等の少なくともいずれかを含む焼結体を準備する。なお、主成分とは焼結体を構成する全成分１００質量％のうち、７０質量％以上占める成分のことである。
【００３７】
そして、焼結体の表面について、例えば、錫製のラップ盤を用いて、平均粒径が１μｍ以下のダイヤモンド砥粒を供給しながらラップ加工を行ない、表面における算術平均粗さＲａを０．０３μｍ以下とする。
【００３８】
次に、文字等を表示させたい位置にマスクを行ない、ブラスト処理を行なう。このとき、ブラストの砥粒として、炭化硼素（Ｂ４Ｃ）を用いる。なお、ブラストによる研磨代は、０．１〜０．５ｍｍであり、硬度の高いＢ４Ｃをブラストの砥粒として用いることにより、特徴的な表面性状を有する後景面を形成することができる。
【００３９】
なお、後景面における算術平均粗さＲａが０．３５μｍ以上０．６５μｍ以下であり、後景面における粗さ曲線の最大山高さＲｐと、粗さ曲線の最大谷深さＲｖとの比であるＲｐ／Ｒｖが０．５以上１．５以下とするには、砥粒にＢ４Ｃを用い、砥粒の大きさ、投射時間、投射圧力により調整することができる。
【００４０】
そして、最後にマスクを除去することにより本実施形態のサーメット製装飾部材を得ることができる。なお、マスクを除去した面が表示面であり、ブラスト加工された面が後景面である。
【００４１】
また、後景面における粗さ曲線のスキューネスＲｓｋが−０．５以上０．２以下とするには、砥粒の大きさを＃２８０〜３６０、投射時間を１８〜２２分、投射圧力を０．１４〜０．１６ＭＰａとすればよい。
【００４２】
以下、本発明の実施例を具体的に説明するが、本実施形態はこれらの実施例に限定されるものではない。
【実施例】
【００４３】
ブラスト条件を異ならせた試料を作製し、後景面における色調のばらつきの確認を行なった。
【００４４】
まず、炭化チタン、窒化チタン、炭窒化チタン等が主成分であり、主成分以外に、主成分からなる硬質結晶を結合する役割を担う、ニッケル、ニオブ、クロム、モリブデン、タングステン、コバルト等の少なくともいずれかを含む焼結体を準備した。
【００４５】
そして、焼結体の表面について、錫製のラップ盤を用いて、平均粒径が１μｍ以下のダイヤモンド砥粒を供給しながらラップ加工を行ない、表面における算術平均粗さＲａを０．０３μｍ以下とした。
【００４６】
次に、文字等を表示させたい位置にマスクを行ない、表１に示すブラストの砥粒を用いてブラスト処理を行なった。そして、最後にマスクを除去することにより各試料を得た。
【００４７】
なお、ブラスト条件としては、Ｂ４Ｃを用いた試料については、砥粒の大きさを＃２４０〜４００、投射時間を１５〜２５分、投射圧力を０．１２〜０．１８ＭＰａとした。そして、ガラスについては１試料、Ｂ４Ｃについては、複数の焼結体を用い、上述した範囲の砥粒の大きさ、投射時間および投射圧力を種々変更して、試料を作製し、後景面における算術平均粗さＲａ、Ｒｐ／Ｒｖ、色調のばらつきについて得られた数値範囲を表１に記載した。また、比較例として、砥粒としてガラスを用いた試料を作製した。
【００４８】
そして、後景面における算術平均粗さＲａの測定方法としては、各試料における後景面を測定面とし、ＪＩＳ  Ｂ  ０６０１−２００１に準拠して触針式の表面粗さ計（AMETEK社製 Talysurf S4C）を用い、測定長さを４ｍｍ、カットオフ値を０．８ｍｍ、触針先端
半径を２μｍ、触針の走査速度を１ｍｍ／秒として測定した。
【００４９】
また、Ｒｐ／Ｒｖについては、各試料における後景面の一方向につき、上述した測定器および同様の条件にて測定を行なった。次に、先に測定した方向に直交する方向について、同様に測定を行なった。これにより、一方向における粗さ曲線の最大山高さＲｐおよび粗さ曲線の最大谷深さＲｖと、一方向に直交する方向における粗さ曲線の最大山高さＲｐおよび粗さ曲線の最大谷深さＲｖとを得た。そして、それぞれの平均値を、後景面における粗さ曲線の最大山高さＲｐおよび粗さ曲線の最大谷深さＲｖの値とし、これらの値を用いて、粗さ曲線の最大山高さＲｐの値を、粗さ曲線の最大谷深さＲｖの値で除することに
より、Ｒｐ／Ｒｖを算出した。
【００５０】
さらに、後景面における色調のばらつきについては、分光測色計（旧ミノルタ社（製）ＣＲ−２２１）を用い、ＪＩＳ  Ｚ  ８７２２−２０００に準拠して、ＣＩＥ１９７６Ｌ＊ａ＊ｂ＊色空間における明度指数Ｌ＊の値、クロマティクネス指数ａ＊およびクロマティクネス指数ｂ＊の値を求める。測定条件としては、光源をＣＩＥ標準光源Ｄ６５とし、照明受光方式を条件ａ（（４５−ｎ）〔４５−０〕）、測定径を３ｍｍに設定して行なった。
【００５１】
そして、後景面における少なくとも３カ所について測定を行ない、得られたＬ＊、ａ＊、ｂ＊の値を用いて、ΔＥ＝（（ΔＬ＊）２＋（Δａ＊）２＋（Δｂ＊）２）１／２により色調のばらつきを求めた。
【００５２】
また、各試料につき、目視で確認を行ない、対比して表示面が際立っている方に◎、一方に○を付けた。結果を表１に示す。
【００５３】
【表１】
0006495711.tif 000002
【００５４】
表１の結果から、表示面における算術平均粗さＲａが０．０３μｍ以下であり、後景面における算術平均粗さＲａが０．３５μｍ以上０．６５μｍ以下であり、Ｒｐ／Ｒｖが０．５以上１．５以下であることにより、光沢を有する表示面が際立ち、需要者に高級感および高い美的満足感を与えられることがわかった。
【００５５】
また、Ｂ４Ｃを用いて作製した試料のうち、より表示面の際立っている試料について、後景面における粗さ曲線のスキューネスＲｓｋを測定したところ、スキューネスＲｓｋの値は−０．５以上０．２以下であった。この結果、スキューネスＲｓｋの値が−０．５以上０．２以下であることにより、光による影響を受けにくいため、光沢を有する表示面がさらに際立ち、需要者により高い高級感および美的満足感を与えられることがわかった。
【符号の説明】
【００５６】
１：文字盤
２：キー
３：リング
【図１】
0006495711.tif 000003